(57)【要約】【課題】通常の圧着糊を使用したまま、封書フォームの紫外線耐性を向上させ、封書の自然開封を防止することを目的とする。【解決手段】ゴムを含有する圧着糊の塗層（２）を一方の面に備えてなる封書フォーム（１）であって、さらに、他方の面の前記圧着糊の塗層（２）に対向する位置に紫外線防止剤の塗層（３）を備えてなる封書フォームが提供される。また、一方の面に圧着糊の塗層（２）を備えてなる封書フォーム（１）を、前記一方の面が内側になるように折り畳んで封筒又は封書を形成した後、得られた封筒又は封書の外面の前記圧着糊の塗層（２）に対向する位置に紫外線防止剤の塗層（３）を形成することを含む、封筒又は封書の形成方法が提供される。【選択図】図１
2017114545.tif 000002
【特許請求の範囲】
【請求項１】
ゴムを含有する圧着糊の塗層を一方の面に備えてなる封書フォームであって、さらに、他方の面の前記圧着糊の塗層に対向する位置に紫外線防止剤の塗層を備えてなる封書フォーム。
【請求項２】
前記圧着糊の塗層及び前記紫外線防止剤の塗層は、封書フォームの対向する２つの縁に沿って延びる帯状に形成されており、前記紫外線防止剤の塗層の幅は、前記圧着糊の塗層の幅よりも広く、前記紫外線防止剤の塗層及び前記圧着糊の塗層は、後者の幅が前者の幅の内方に収まるように配置されている、請求項１に記載の封書フォーム。
【請求項３】
封書の形態に折り畳んだ時に該封書の外面として現れる部分に前記紫外線防止剤の塗層を備えている、請求項１又は２に記載の封書フォーム。
【請求項４】
一方の面に圧着糊の塗層を備えてなる封書フォームを、前記一方の面が内側になるように折り畳むとともに封緘して封書を形成した後、得られた封書の外面の前記圧着糊の塗層に対向する位置に紫外線防止剤の塗層を形成することを含む、封書の形成方法。
【請求項５】
一方の面に圧着糊の塗層を備えてなる封書フォームを、前記一方の面が内側になるように折り畳んで封筒を形成した後、得られた封筒を封緘する前に、前記封筒の外面の前記圧着糊の塗層に対向する位置に紫外線防止剤の塗層を形成することを含む、封筒の形成方法。
【発明の詳細な説明】
【技術分野】
【０００１】
本発明は、一方の面に封緘用の圧着糊の塗層を備えてなる封書フォームであって、紫外線による接着力の低下を防止したものに関する。
【背景技術】
【０００２】
オフィス用又は業務用のプリンタ又は印刷機として、近年、フィニッシャと呼ばれる封入封緘機を備えたものが普及してきている（特許文献１）。このような印刷機は、給与明細書、ダイレクトメール、健康診断の結果通知書などの印刷物を印刷した後、印刷物の折りたたみ、封筒への宛名の印刷、印刷物の封筒への封入封緘まで自動処理できるため、人手と作業時間が節約でき、作業の効率化をはかることができる。この場合、封筒としては、封緘のための圧着糊及び／又は再湿糊が予め塗布されて展開された状態のシート状の封書フォームが使用され、封入封緘作業は、例えば、封書フォームと折りたたまれた印刷物とを重ね合わせた後、印刷物を封入するように封書フォームを折りたたむとともに、圧着糊の塗布された部分を押圧し、再湿糊の塗布された部分を湿潤及び乾燥して接着することにより、行われる。
【０００３】
封書フォームに用いられている圧着糊としては、初期接着力及び接着のしや易さの点から、天然ゴムを主成分とする接着剤が使用されることが多いが、合成樹脂を主成分とする接着剤に比べ、紫外線、酸素、オゾン等で酸化劣化し、接着力が低下し易いという欠点がある。したがって、封書フォームを用いて封緘された封書を太陽光に直接暴露すると数日〜２週間程度で接着力がなくなり、自然に開封することがある。この封書を室内の太陽光が当たる窓際に放置した場合、窓ガラスには一般的に８０％程度の紫外線遮蔽効果があるが、４週間程度で自然に開封することがある。
【０００４】
天然ゴム主成分の圧着糊が紫外線に弱いのは、天然ゴムの二重結合が紫外線により酸化劣化し分子量が小さくなるためである。分子量が小さくなると、分子同士のからみが弱くなり、接着力が低下する。すなわち、紫外線により分子中の不飽和結合が壊される為に分子構造が変化し接着性能等が低下するのである。そこで、圧着糊に酸化防止剤または紫外線防止剤を添加することで、紫外線耐性を向上させることが既に提案されている（特許文献２）。しかし、この方法では、初期接着力が低下することがあるという問題があった。
【先行技術文献】
【特許文献】
【０００５】
【特許文献１】特開２０１４−０２４２４６号公報
【特許文献２】特開平１０−１６６７６４号公報
【発明の概要】
【発明が解決しようとする課題】
【０００６】
本発明の目的は、通常の圧着糊を使用したまま、封書フォームの紫外線耐性を向上させ、封書の自然開封を防止することにある。
【課題を解決するための手段】
【０００７】
本発明者は、上記目的の下に鋭意研究した結果、封書フォームの圧着糊が塗布されている面と反対側の面に紫外線防止剤を塗布することにより、簡単に封書フォームの紫外線耐性を向上させ、封書の自然開封を防止できることを見出し、本発明を完成するに至った。
【０００８】
すなわち、本発明の一局面によれば、ゴムを含有する圧着糊の塗層を一方の面に備えてなる封書フォームであって、さらに、他方の面の前記圧着糊の塗層に対向する位置に紫外線防止剤の塗層を備えてなる封書フォームが提供される。
【０００９】
また、本発明の他の局面によれば、一方の面に圧着糊の塗層を備えてなる封書フォームを、前記一方の面が内側になるように折り畳むとともに封緘して封書を形成した後、得られた封書の外面の前記圧着糊の塗層に対向する位置に紫外線防止剤の塗層を形成することを含む、封書の形成方法が提供される。
【００１０】
また、本発明の他の局面によれば、一方の面に圧着糊の塗層を備えてなる封書フォームを、前記一方の面が内側になるように折り畳んで封筒を形成した後、得られた封筒を封緘する前に、前記封筒の外面の前記圧着糊の塗層に対向する位置に紫外線防止剤の塗層を形成することを含む、封筒の形成方法が提供される。
【発明の効果】
【００１１】
本発明によれば、封書フォームの圧着糊の塗層が形成されている面と反対側の面の前記圧着糊の塗層に対向する位置に紫外線防止剤の塗層を形成することとしたので、得られた封書を太陽光、蛍光灯などに由来する紫外線の当たる場所に放置した場合でも、紫外線防止剤の塗層によって圧着糊が紫外線から遮蔽され、圧着糊への紫外線暴露量が低下し、圧着糊の劣化が防止され、封書の自然開封を防止することができる。また、本発明において、紫外線防止剤の塗層の形成は、封書フォームの作成時でも、封書フォームから封筒又は封書を作成した後のいずれの時点でも行うことができ、公知の封書フォームを利用して簡単に実施できるという利点がある。
【図面の簡単な説明】
【００１２】
【図１】図１（Ａ）は本発明の一実施形態である封書フォームの裏面を示す平面図であり、図１（Ｂ）は図１（Ａ）の封書フォームの表面を示す平面図であり、図１（Ｃ）は図１（Ｂ）のＣ−Ｃ‘線に沿った断面図である。
【図２】図２は図１の封書フォームで作成した封書を示す斜視図である。
【図３】図３は図１の封書フォームの変形例を示す斜視図である。
【図４】図４は本発明の封書作成方法の工程を例示する斜視図である。
【発明を実施するための形態】
【００１３】
以下、本発明を更に詳細に説明する。
【００１４】
本発明で使用する紫外線防止剤は、紫外線を吸収又は散乱することができるものであれば、特に限定されないが、無色または透明のものを使用することが、紫外線防止剤の塗層が目立ちにくく、封書フォームの色にかかわらず使用できるという点から好ましく、また、同様の理由から、紫外線を吸収する紫外線防止剤が好ましい。
【００１５】
紫外線を吸収する紫外線防止剤、すなわち、紫外線吸収剤は、波長２８０〜４００ｎｍの範囲の少なくともいずれかの波長の光を吸収するものである。紫外線吸収剤としては、例えば、ベンゾトリアゾール系、ベンゾフェノン系、サリシレート系、シアノアクリレート系、ニッケル系又はトリアジン系のものが挙げられ、低分子量型のものでも高分子量型のものでもよい。これらの紫外線吸収剤は、１種単独で使用しても、２種以上を組み合わせて使用してもよい。
【００１６】
ベンゾトリアゾール系紫外線吸収剤の具体例としては、２−（２'−ヒドロキシ−５'−メチルフェニル）ベンゾトリアゾ−ル、２−（２'−ヒドロキシ−３'，５'−ジ−ｔ−ブチルフェニル）ベンゾトリアゾ−ル、 ２−（２'−ヒドロキシ−３'，５'−ジ−ｔ−アミルフェニル）ベンゾトリアゾ−ル、２−（２'−ヒドロキシ−３'−ｔ−ブチル−５'−メチルフェニル）−５−クロロベンゾトリアゾ−ル、２−（２'−ヒドロキシ−３'−（１−メチル−１−フェニルエチル）−５'−１，１，３，３テトラメチルブチルフェニル）ベンゾトリアゾ−ル、２−（２'−ヒドロキシ−３'−ｔ−ブチル−５'−（２−オクチロキシカルボニル）エチルフェニル）ベンゾトリアゾ−ル、メチレンビスベンゾトリアゾリルテトラメチルブチルフェノールなどが挙げられる。
【００１７】
ベンゾフェノン系紫外線吸収剤の具体例としては、２，４−ジヒドロキシベンゾフェノン、２−ヒドロキシ−４−メトキシベンゾフェノン（オキシベンゾン）、２−ヒドロキシ−４−ｎ−オクトキシベンゾフェノン、 ２−ヒドロキシ−４−ｎ−ドデシルオキシベンゾフェノン、２，２'−ジヒドロキシ−４−メトキシベンゾフェノン，２，２'−ジヒドロキシ−４，４'ジメトキシベンゾフェノン，２，２'，４，４'−テトラヒドロキシベンゾフェノンなどが挙げられる。
【００１８】
サリシレート系紫外線吸収剤の具体例としては、フェニルサリシレート、４−ｔ−ブチルフェニルサリシレート、 ２，４−ジ−ｔ−ブチルフェニル−３'，５'−ジ−ｔ−ブチル−４'−ヒドロキシベンゾエートなどが挙げられる。
【００１９】
シアノアクリレート系紫外線吸収剤の具体例としては、エチル（β，β−ジフェニル）シアノアクリレート、２−エチルヘキシル（β，β −ジフェニル）シアノアクリレートなどが挙げられる。
【００２０】
ニッケル系紫外線吸収剤の具体例としては、［２，２−チオビス（４−ｔ−オクチルフェノラート）］−ｎ−オクチルアミンニッケル塩、［２，２−チオビス（４−ｔ−オクチルフェノラート）］−２−エチルヘキシルアミンニッケル塩、ジブチルジチオカルバミン酸ニッケルなどが挙げられる。
【００２１】
トリアジン系紫外線吸収剤の具体例としては、２−（４，６−ジフェニル−１，３，５−トリアジン−２−イル）−５−［（ヘキシル）オキシ］−フェノール、ビスエチルヘキシルオキシフェノールメトキシフェニルトリアジン、エチルヘキシルトリアゾンなどが挙げられる。
【００２２】
上記紫外線吸収剤のうち、ベンゾトリアゾール系の紫外線吸収剤が好ましく、２−（２’−ヒドロキシ−３’−（１−メチル−１−フェニルエチル）−５’−１，１，３，３−テトラメチルブチルフェニル）ベンゾトリアゾール（ＣＡＳ  Ｎｏ．７３９３６−９１−１）、２−（２’−ヒドロキシ−３’−ｔ−ブチル−５’−（２−オクチロキシカルボニル）エチルフェニル）ベンゾトリアゾール（ＣＡＳ  Ｎｏ．１２７５１９−１７−９）が好ましい。
【００２３】
その他、紫外線吸収剤として、ケイ皮酸誘導体、ベンザルマロナート誘導体、ジベンゾイルメタン誘導体、安息香酸誘導体、ベンジリデンショウノウ誘導体、フェニルベンゾイルイミダゾール誘導体、アントラニル誘導体、イミダゾリン誘導体、アズレン誘導体なども使用できる。
【００２４】
ケイ皮酸誘導体の具体例としては、メトキシケイ皮酸−２−エチルヘキシル、メトキシケイ皮酸イソアミル、メトキシケイ皮酸イソプロピル、シンノキサート、ＤＥＡメトキシシンナマート、メチルケイ皮酸ジイソプロピル、トリメトキシケイ皮酸メチルビス（トリメチルシロン）シリルイソペンチル、２，５−ジイソプロピルケイ皮酸メチル、ジパラメトキシケイ皮酸モノ−２−エチルヘキサン酸グリセリル等が挙げられる。
【００２５】
ベンザルマロナート誘導体の具体例としては、ジメチコジエチルベンザルマロネート等が挙げられる。
【００２６】
ジベンゾイルメタン誘導体の例としては、ｔ−ブチルメトキシジベンゾイルメタン（パルソールＡ（商品名））、４−イソプロピルジベンゾイルメタン等が挙げられる。
【００２７】
安息香酸誘導体の例としては、２−［−４−（ジエチルアミノ）−２−ヒドロキシベンゾイル］安息香酸ヘキシルエステル、パラジメチルアミノ安息香酸アミル、パラジメチルアミノ安息香酸−２−エチルヘキシル、パラアミノ安息香酸（ＰＡＢＡ）、グリセリルＰＡＢＡ、エチルＰＡＢＡ、エチル−ジヒドロキシプロピルＰＡＢＡ、エチルヘキシル−ジメチルＰＡＢＡ等が挙げられる。
【００２８】
ベンジリデンショウノウ誘導体の例としては、３−ベンジリデンショウノウ、ベンジリデンショウノウスルホン酸、メト硫酸ショウノウベンザルコニウム、テレフタリリデンジショウノウスルホン酸（メギゾリルＳＸ（商品名））、ポリアクリルアミドメチルベンジリデンショウノウ等が挙げられる。
【００２９】
フェニルベンゾイルイミダゾール誘導体の例としては、フェニルベンズイミダゾールスルホン酸、フェニルジベンゾイミダゾールテトラスルホン酸二ナトリウム等が挙げられる。
【００３０】
アントラニル誘導体の例としては、アントラニル酸メンチル等が挙げられる。
【００３１】
イミダゾリン誘導体の例としては、ジメトキシベンジリデンオキソイミダゾリジンプロピオン酸2−エチルヘキシル等が挙げられる。
【００３２】
アズレン誘導体としては、1,4-ジメチル-7-イソプロピルアズレン（グアイアズレン）等が挙げられる。
【００３３】
その他の紫外線吸収剤として、紫外線吸収性高分子樹脂を挙げることもできる。紫外線吸収性高分子樹脂とは、紫外線吸収性残基を有する高分子量の樹脂のことであり、例えば、分子の末端にサリチル酸エステル系、ベンゾフェノン系、ベンゾトリアゾール系、シアノアクリレート系等の紫外線吸収性基を持つ（メタ）アクリレートの単独重合体または共重合体が挙げられる。前記共重合体を形成するために共重合可能なモノマーとしては、アルキル（メタ）アクリレート等のα−置換エチレンが挙げられる。
【００３４】
紫外線を散乱する紫外線防止剤、すなわち、紫外線散乱剤は、波長２８０〜４００ｎｍの範囲の少なくともいずれかの波長の光を散乱するものである。紫外線散乱剤としては、例えば、酸化鉄、酸化亜鉛、酸化チタン、酸化セリウム、酸化タングステン、チタン酸ストロンチウムの他、カオリン、タルク等の体質顔料として用いられているものなどが挙げられる。これらの紫外線散乱剤は、１種単独で使用しても、２種以上を組み合わせて使用してもよく、また、上記紫外線吸収剤と組み合わせて使用できる。また、酸化チタンや酸化亜鉛のような表面活性の高い微粒子を使用する場合は、これらの微粒子を活性の低い化合物、例えば、ケイ素やアルミニウムの水和酸化物で被覆したものを使用してもよい。
【００３５】
本発明において、紫外線防止剤の塗層は、紫外線防止剤を適当な溶媒に溶解して、封書フォームに適当量を塗布した後、乾燥することにより形成することができる。溶媒は、沸点が１００℃以下であることが好ましく、水などの水溶性溶媒の他、容易に乾燥可能な有機溶媒を使用することもできる。圧着糊の劣化は、照射される紫外線の照度が高いほど進行が速いことが一般に知られている。従って、封書フォームの圧着糊に照射される紫外線量を減らすことにより、封書フォームの紫外線耐性を向上させることが可能である。
【００３６】
封書フォームは、通常、一方の面に封緘用の圧着糊の塗層を備えてなるが、本発明において、紫外線防止剤の塗層は、前記封書フォームの他方の面の前記圧着糊の塗層に対向する位置に設けられる。具体的には、図１（Ａ）に示されるように、圧着糊の塗層２が、封書フォーム１の裏面に、その対向する２つの縁１１，１２のそれぞれに沿って延びる帯状に設けられている場合、図１（Ｂ）及び図１（Ｃ）に示されるように、紫外線防止剤の塗層３は、圧着糊の塗層２に対向する封書フォーム１の表面の位置に設けられる。したがって、図１（Ｂ）に示されるように、紫外線防止剤の塗層３は、封書フォーム１の表面に、その対向する２つの縁１１，１２のそれぞれに沿って延びる帯状に設けられる。この場合、図１（Ｃ）に示されるように、紫外線防止剤の塗層３の幅は、圧着糊の塗層２の幅よりも広くすることが好ましく、紫外線遮蔽効果の点から、紫外線防止剤の塗層３及び圧着糊の塗層２は、後者（圧着糊の塗層２）の幅が前者（紫外線防止剤の塗層３）の幅の内方に収まるように配置されること、すなわち、圧着糊の塗層２の全体が紫外線防止剤の塗層３により覆われることがより好ましい。
【００３７】
本発明の封書フォームが圧着はがきを形成するものであって、圧着はがきの内面を形成する面の全体に均一に圧着糊の塗装が面状又は点状に設けられる場合、紫外線防止剤の塗層も、上記圧着糊の塗装に対向するように、圧着はがきの外面を形成する面の全体に均一に面状又は点状に設けられる。
【００３８】
紫外線防止剤の塗層は、オフセット印刷、インクジェット印刷等の印刷方法で形成することが好ましいが、刷毛、ローラー、バーコーター、エアナイフコーター等を用いた他の方法で形成することもできる。封書フォームの折り曲げ及び封緘のし易さ、外観等の点から、紫外線遮断剤の塗層の肉厚は０．１〜４０μｍであることが好ましく、０．３〜１０μｍであることがより好ましい。なお、本発明の封書フォームの少なくとも何れか一方の面には、差出人、宛名、伝達内容等の文字や画像が予め印刷されていてもよい。
【００３９】
かくして、本発明の封書フォーム１は、通常、対向する２つの縁１１，１２の間に延びる直線状の折曲線４に沿って折り畳まれるが、図１の封書フォーム１では、２つの縁１１，１２に直交する２つの直線状の折曲線４に沿って３つ折りに折り畳まれ、最終的に、図２に示されるような対向する２つの短辺、すなわち、縁１１，１２に沿って紫外線防止剤の塗層３を備える長方形の封筒に組み立てられる。本発明によれば、図２の封筒を室内の太陽光が入る窓辺に放置した場合でも、紫外線は紫外線防止剤の塗層３に遮られて圧着糊に到達するのが防止されるので、圧着糊の接着力の低下が防止され、封筒の自然開封を防止することができる。
【００４０】
図１の例では、縁１１，１２の全体に沿って紫外線防止剤の塗層３が設けられているが、図３に示されるように、圧着糊２を紫外線から遮蔽するに必要最小限な部分のみに紫外線防止剤の塗層３を形成してもよい。例えば、図３の例のように、封書フォーム１を封書の形態に折り畳んだ時に該封書の外面として現れる部分だけに前記紫外線防止剤の塗層３を設けてもよい。図３の例では、折曲線４に沿って３つ折りに折り畳まれた時に封書フォーム１の重なり合う部分には紫外線防止剤の塗層３が設けられていないが、長方形の封筒に組み立てられた時に、図４に示される方法で作成された封筒と同じように紫外線防止剤の塗層３が外面に現われるように予め塗装３が設けられており、この塗層３によって圧着糊２は紫外線から保護される。図３には、組み立てられた封筒の外面の一方の側に現れる紫外線防止剤の塗層３しか示されていないが、この封筒の外面の他方の側にも紫外線防止剤の塗層３を形成することができる。
【００４１】
本発明の他の形態によれば、図４に示されるように、裏面に封緘用の圧着糊の塗層２を備えてなる封書フォーム１を、圧着糊の塗層２を備えた面が内側になるように折曲線４に沿って折り畳んで圧着糊を圧着させることにより封筒を形成するとともに封入物を封入して封緘した後、得られた封書の表面の前記圧着糊の塗層２に対向する位置に紫外線防止剤の塗層３を形成することができるが、別法として、封入物を封入して封緘する前の封筒の状態で紫外線防止剤の塗装３を形成することもできる。上記の場合、図３の例と同様に、圧着糊を紫外線から遮蔽するに必要最小限な部分のみに紫外線防止剤の塗層３を形成でき、また、既存の封書フォームの紫外線耐性の向上にも適用できるので、好都合である。図４には、組み立てられた封筒の外面の一方の側に現れる紫外線防止剤の塗層３しか示されていないが、この封筒の外面の他方の側にも紫外線防止剤の塗層３を形成することができる。
【００４２】
本発明において、封書フォームの基材を構成するフォーム用紙の素材に特に制限はなく、普通紙、コート紙（マット紙）等を使用でき、古紙パルプを配合したリサイクル紙であってもよい。また、封書フォームの圧着糊は、接着成分としてゴムを含有する接着剤であれば特に制限はなく、ゴムとしては、天然ゴム、変性天然ゴム、合成ゴムのいずれであってもよい。変性天然ゴムとしては、例えば、種々の薬剤で加硫された天然ゴム、ポリメチルメタクリレートがグラフトされた天然ゴム、酸性変性天然ゴム、解重合変性された天然ゴム等が挙げられる。合成ゴムとしては、例えば、ブタジエンゴム、イソプレンゴム、スチレン−ブタジエンゴム、ブチルゴム、アクリロニトリル−ブタジエンゴム、クロロプレンゴム、イソブチレン−イソプレンゴム、シリコーンゴム、ウレタンゴム、アクリル酸エステル−アクリロニトリル共重合体、アクリル酸エステル−２−クロルエチルビニルエーテル共重合体等が挙げられる。これらの中でも、天然ゴムもしくは変性天然ゴムが好ましく、より好ましくは天然ゴムである。
【００４３】
封書フォームの圧着糊は、接着前後で濡れた状態を保ち完全な固体に硬化しない接着剤であれば、完全接着剤又は擬似接着剤の何れであってもよい。ここで、完全接着剤とは、剥離時に圧着糊が開裂せずに被着体が破壊される（材破する）接着剤を意味する。擬似接着剤は、剥離時に圧着糊が開裂して被着体が破壊されない（材破しない）接着剤を意味し、例えば圧着ハガキ等の圧着紙に再剥離用接着剤として使用されることが多い。
【実施例】
【００４４】
以下、本発明を実施例及び比較例により詳細に説明するが、本発明はこの実施例のみに限定されるものではない。
【００４５】
実施例１〜６、比較例１
表1に示す紫外線防止剤を塗工後、圧着糊を１０μｍの厚みで塗工して図１に示す封書フォームを作製し、得られた封書フォームをＯＲメーリングフィニッシャー（商品名、理想科学工業(株)製）を用い、折曲線に沿って三つ折りにした後、圧着糊の塗層部分を      圧着して封緘した。室内に入る紫外線ＵＶＡ（波長400-315nm）の遮蔽率が８０％の窓ガラス越しに太陽光が差し込む窓辺に、得られた封筒を５０日放置し、自然開封するか否かを観察した。なお、比較例１は、紫外線防止剤の塗層を設けない以外、実施例１と同様に行った。結果を表１に示す。
【００４６】
実施例７、比較例２
実施例７は、室内に入る紫外線ＵＶＡ（波長400-315nm）の遮蔽率が８０％の窓ガラス越しに太陽光が差し込む窓辺に、得られた封筒を２５日放置した以外、実施例１と同様に行った。なお、比較例２は、紫外線防止剤の塗層を設けない以外、実施例７と同様に行った。結果を表１に示す。
【００４７】
【表１】
2017114545.tif 000003
【００４８】
表１に示す注）＊１〜４の詳細は下記のとおりである。
注）*1； 
紫外線吸収剤１：ベンゾトリアゾール系紫外線吸収剤、チバスペシャルティ・ケミカルズ(株)製  Tinuvin‐928（商品名）  ※酢酸エチルで上記濃度に希釈して使用。
紫外線吸収剤２：ベンゾトリアゾール系紫外線吸収剤、チバスペシャルティ・ケミカルズ(株)製  Tinuvin‐384-2（商品名）  ※酢酸エチルで上記濃度に希釈して使用。
紫外線散乱剤：二酸化チタン、石原産業(株)製  R-806（商品名）  ※二酸化チタン：顔料分散剤＝10：0.2の質量比率で水に上記濃度で分散して使用。顔料分散剤として、花王(株)製デモールＮ（商品名）（β-ナフタレンスルホン酸ナトリウムとホルムアルデヒドの縮合物）を使用。
注）*2；
完全接着剤：天然ゴム系感圧接着剤クォーユー化成社製PS#2573DY（商品名）。
疑似接着剤：天然ゴム系感圧接着剤（再剥離用）クォーユー化成社製PS#001DY（商品名）。
注）*3；
フォーム用紙１: 日本製紙(株)製  ＮＰｉフォームＩＪ＜90＞ (商品名) 。
フォーム用紙２：日本製紙(株)製  ＮＰｉフォーム＜110＞(商品名) 。
注）*4；
○：自然開封無。
×：自然開封有。
【００４９】
表１の結果から、完全接着剤からなる圧着糊の塗層を備えた封書フォームに本発明に従って紫外線防止剤の塗層を形成した実施例１〜６の場合、比較例１と異なり、封筒の自然開封は発生しなかった。同様に、疑似接着剤からなる圧着糊の塗層を備えた封書フォームに本発明に従って紫外線防止剤の塗層を形成した実施例７の場合、比較例２と異なり、封筒の自然開封は発生しなかった。
【産業上の利用可能性】
【００５０】
本発明は、封書フォームを用いて印刷から封入封緘までを行う封入封緘機能付きのオフィス用又は業務用のプリンタ又は印刷機などを用いる封入封緘作業を伴なう印刷技術の分野で広く利用できる。
【符号の説明】
【００５１】
１  封書フォーム
２  圧着糊の塗層
３  紫外線防止剤の塗層
４  折曲線
１１  縁
１２  縁
【図１】
2017114545.tif 000004
【図２】
2017114545.tif 000005
【図３】
2017114545.tif 000006
【図４】
2017114545.tif 000007